(57)【要約】【課題】新たな方法により基板から薄膜トランジスタ、及び該薄膜トランジスタを有する回路や半導体装置を分離し、可撓性を有する基板へ転置する方法を提供することを課題とする。【解決手段】絶縁膜に広い、又は複数の開口部を形成し、該開口部に薄膜トランジスタに接続された導電膜を形成し、その後、剥離層を用いて、薄膜トランジスタを有する層を、導電膜等が形成された基板へ転置することを特徴とする。さらに加えて本発明の薄膜トランジスタは、レーザ照射により結晶化された半導体膜を有し、レーザ照射時において、剥離層が露出することを防止し、直接剥離層にレーザ照射されないことを特徴とする。【選択図】なし【特許請求の範囲】
【請求項１】
第１の基板上に剥離層を選択的に形成し、
前記剥離層上に複数の薄膜トランジスタを有する層を形成し、
前記薄膜トランジスタの半導体膜の一部が露出するように第１の開口部、及び前記第１の基板が露出するように前記剥離層間に第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項２】
第１の基板上に剥離層を選択的に形成し、
前記剥離層上に複数の薄膜トランジスタを有する層を形成し、
前記薄膜トランジスタの半導体膜の一部が露出するように第１の開口部、及び前記第１の基板が露出するように前記剥離層間に複数の第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項３】
第１の基板上に剥離層を選択的に形成し、
前記剥離層上に複数の薄膜トランジスタを有する層を形成し、
前記薄膜トランジスタの半導体膜の一部が露出するように第１の開口部、及び前記第１の基板が露出するように前記薄膜トランジスタ間に第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項４】
第１の基板上に剥離層を選択的に形成し、
前記剥離層上に複数の薄膜トランジスタを有する層を形成し、
前記薄膜トランジスタの半導体膜の一部が露出するように第１の開口部、及び前記第１の基板が露出するように前記薄膜トランジスタ間に複数の第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項５】
第１の基板上に剥離層を選択的に形成し、
前記剥離層上に下地絶縁膜を形成し、
前記基板の周囲の前記下地絶縁膜を除去し、
前記下地絶縁膜上に半導体膜を形成し、
前記基板の周囲の前記半導体膜を除去し、
前記剥離層を露出することなく、前記半導体膜にマーカーを形成し、
前記マーカーを利用して、前記半導体膜にレーザ照射し、
前記半導体膜を加工して島状の半導体膜を形成し、
前記島状の半導体膜上に、ゲート絶縁膜、ゲート電極を順に形成し、
前記ゲート電極を用いて、前記島状の半導体膜の一部に不純物を添加して不純物領域を形成し、
前記不純物領域が露出するように第１の開口部、及び前記第１の基板が露出するように前記剥離層間に第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項６】
第１の基板上に剥離層を選択的に形成し、
前記剥離層上に下地絶縁膜を形成し、
前記基板の周囲の前記下地絶縁膜を除去し、
前記下地絶縁膜上に半導体膜を形成し、
前記基板の周囲の前記半導体膜を除去し、
前記剥離層を露出することなく、前記半導体膜にマーカーを形成し、
前記マーカーを利用して、前記半導体膜にレーザ照射し、
前記半導体膜を加工して島状の半導体膜を形成し、
前記島状の半導体膜上に、ゲート絶縁膜、ゲート電極を順に形成し、
前記ゲート電極を用いて、前記島状の半導体膜の一部に不純物を添加して不純物領域を形成し、
前記不純物領域が露出するように第１の開口部、及び前記第１の基板が露出するように前記剥離層間に複数の第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項７】
第１の基板上に剥離層を選択的に形成し、
前記剥離層上に下地絶縁膜を形成し、
前記基板の周囲の前記下地絶縁膜を除去し、
前記下地絶縁膜上に半導体膜を形成し、
前記基板の周囲の前記半導体膜を除去し、
前記剥離層を露出することなく、前記半導体膜にマーカーを形成し、
前記マーカーを利用して、前記半導体膜にレーザ照射し、
前記半導体膜を加工して島状の半導体膜を形成し、
前記島状の半導体膜上に、ゲート絶縁膜、ゲート電極を順に形成し、
前記ゲート電極を用いて、前記島状の半導体膜の一部に不純物を添加して不純物領域を形成し、
前記不純物領域が露出するように第１の開口部、及び前記第１の基板が露出するように前記半導体膜間に第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項８】
第１の基板上に剥離層を選択的に形成し、
前記剥離層上に下地絶縁膜を形成し、
前記基板の周囲の前記下地絶縁膜を除去し、
前記下地絶縁膜上に半導体膜を形成し、
前記基板の周囲の前記半導体膜を除去し、
前記剥離層を露出することなく、前記半導体膜にマーカーを形成し、
前記マーカーを利用して、前記半導体膜にレーザ照射し、
前記半導体膜を加工して島状の半導体膜を形成し、
前記島状の半導体膜上に、ゲート絶縁膜、ゲート電極を順に形成し、
前記ゲート電極を用いて、前記島状の半導体膜の一部に不純物を添加して不純物領域を形成し、
前記不純物領域が露出するように第１の開口部、及び前記第１の基板が露出するように前記半導体膜間に複数の第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項９】
第１の基板上に剥離層を選択的に形成し、
前記剥離層に接して吸収膜を形成し、
前記吸収膜上に下地絶縁膜を形成し、
前記基板の周囲の前記下地絶縁膜を除去し、
前記下地絶縁膜上に半導体膜を形成し、
前記基板の周囲の前記半導体膜を除去し、
前記吸収膜によって、前記剥離層を露出することなく、前記半導体膜にマーカーを形成し、
前記マーカーを利用して、前記半導体膜にレーザ照射し、
前記半導体膜を加工して島状の半導体膜を形成し、
前記島状の半導体膜上に、ゲート絶縁膜、ゲート電極を順に形成し、
前記ゲート電極を用いて、前記島状の半導体膜の一部に不純物を添加して不純物領域を形成し、
前記不純物領域が露出するように第１の開口部、及び前記第１の基板が露出するように前記剥離層間に第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項１０】
第１の基板上に剥離層を選択的に形成し、
前記剥離層に接して吸収膜を形成し、
前記吸収膜上に下地絶縁膜を形成し、
前記基板の周囲の前記下地絶縁膜を除去し、
前記下地絶縁膜上に半導体膜を形成し、
前記基板の周囲の前記半導体膜を除去し、
前記吸収膜によって、前記剥離層を露出することなく、前記半導体膜にマーカーを形成し、
前記マーカーを利用して、前記半導体膜にレーザ照射し、
前記半導体膜を加工して島状の半導体膜を形成し、
前記島状の半導体膜上に、ゲート絶縁膜、ゲート電極を順に形成し、
前記ゲート電極を用いて、前記島状の半導体膜の一部に不純物を添加して不純物領域を形成し、
前記不純物領域が露出するように第１の開口部、及び前記第１の基板が露出するように前記剥離層間に複数の第２の開口部を形成し、
前記第１の開口部及び第２の開口部に第１の導電膜を形成し、
前記第１の導電膜を加工して、第１の開口部には配線を、第２の開口部にはソース電極又はドレイン電極を形成し、
前記剥離層を露出するように第３の開口部を形成し、
前記第３の開口部にエッチング剤を導入して前記剥離層を除去することにより、前記第１の基板から前記複数の薄膜トランジスタを有する層を分離し、
前記配線と、第２の基板上に設けられた第２の導電膜とが電気的に接続するように、前記複数の薄膜トランジスタを有する層と前記第２の基板を貼り合わせることを特徴とする半導体装置の作製方法。
【請求項１１】
請求項５乃至１０のいずれか一において、
連続発振型のレーザを用いて、レーザ照射を行うことを特徴とする半導体装置の作製方法。
【請求項１２】
請求項５乃至１１のいずれか一において、
前記剥離層上の半導体膜を残すことにより、前記剥離層を露出することなく、前記半導体膜にマーカーを形成することを特徴とする半導体装置の作製方法。
【請求項１３】
請求項５乃至１１のいずれか一において、
前記剥離層上の半導体膜以外にマーカーを作製することにより、前記剥離層を露出することなく、前記半導体膜にマーカーを形成することを特徴とする半導体装置の作製方法。
【請求項１４】
複数の薄膜トランジスタを有する層と、
第１の開口部内に形成された、前記薄膜トランジスタの半導体膜に接続されたソース電極又はドレイン電極と、
前記薄膜トランジスタ間に設けられた第２の開口部内に形成された、前記ソース電極又は前記ドレイン電極に接続された配線と、
基板と、
前記基板上に設けられた導電膜とを有し、
前記配線と、前記導電膜とは、前記薄膜トランジスタを有する層と前記基板を貼り合わせることにより、電気的に接続されている
ことを特徴とする半導体装置。
【請求項１５】
複数の薄膜トランジスタを有する層と、
第１の開口部内に形成された、前記薄膜トランジスタの半導体膜に接続されたソース電極又はドレイン電極と、
前記薄膜トランジスタ間に設けられた複数の第２の開口部内に形成された、前記ソース電極又は前記ドレイン電極に接続された配線と、
基板と、
前記基板上に設けられた導電膜とを有し、
前記配線と、前記導電膜とは、前記薄膜トランジスタを有する層と前記基板を貼り合わせることにより、電気的に接続されている
ことを特徴とする半導体装置。
【請求項１６】
請求項１４又は１５において、
前記基板はフィルム基板であることを特徴とする半導体装置。
【請求項１７】
請求項１４乃至１６のいずれか一において、
前記薄膜トランジスタは、４０ｎｍ〜１７０ｎｍの膜厚を有する半導体膜を有していることを特徴とする半導体装置。
【発明の詳細な説明】
【技術分野】
【０００１】
本発明は、半導体装置、及びその作製方法に関する。
【背景技術】
【０００２】
プラスチック基板などの可撓性を有する基板は、ガラス基板に比べて多くの利点を有する。そのため、可撓性基板を用いた半導体装置を形成する方法が開発されている。
【０００３】
例えば支持基板上に、剥離層を介してドライバー回路を形成した後、該剥離層を除去することにより、支持基板からドライバー回路を分離し、プラスチック基板のような別基板へ機械的に接着し、電気的な接続を行う方法がある（特許文献１参照）。
【特許文献１】特開平８−２５４６８６号公報
【発明の開示】
【発明が解決しようとする課題】
【０００４】
上記特許文献１とは異なる方法により基板から薄膜トランジスタ、及び該薄膜トランジスタを有する回路や半導体装置を分離し、可撓性を有する基板へ転置する方法を提供することを課題とする。
【０００５】
また上記特許文献１によると、基板の一表面に剥離層を形成し、該剥離層上にドライバー回路を形成し、その後剥離層を除去することが記載されている。このような場合、基板からドライバー回路が分離するとき、基板とドライバー回路とは完全に分離してしまい、非常に薄くて軽いドライバー回路等は飛散してしまうことがある。そこで本発明は、回路や半導体装置を、簡便、且つ正確に基板から分離する新たな方法を提供することを課題とする。
【０００６】
また本発明により基板から回路や半導体装置を分離する場合において、半導体膜をレーザ照射により結晶化するとき、該レーザ照射による不具合を低減することを課題とする。
【課題を解決するための手段】
【０００７】
上記課題を鑑み本発明は、絶縁膜に従来の開口部よりも広い、又は複数の開口部を形成し、該開口部に薄膜トランジスタに接続された導電膜を形成し、その後、剥離層を除去し、薄膜トランジスタを有する層を、別基板へ転置することを特徴とする。別基板には、導電膜等が形成されている。その結果、薄膜トランジスタに接続された導電膜と、転置先の基板上の導電膜との接続を簡便なものとすることができる。また剥離層を選択的に形成することにより、薄膜トランジスタを有する層が飛散することを防止できる。
【０００８】
さらに本発明の薄膜トランジスタは、レーザ照射により結晶化された半導体膜を有し、レーザ照射時において、剥離層が露出することを防止し、直接剥離層にレーザ照射されないことを特徴とする。その結果、剥離層のピーリングを防止することができる。
【０００９】
また本発明の薄膜トランジスタの作製工程において、基板の周囲の絶縁膜、半導体膜、又は剥離層を除去することを特徴とする。その結果、ゴミの発生を低減することができる。
【００１０】
具体的な本発明は、第１の基板上に剥離層を選択的に形成し、剥離層上に複数の薄膜トランジスタを有する層を形成し、薄膜トランジスタの半導体膜の一部が露出するように第１の開口部、及び第１の基板が露出するように剥離層間に第２の開口部を形成し、第１の開口部及び第２の開口部に第１の導電膜を形成し、第１の導電膜を加工して、第１の開口部には配線を、第２の開口部にはソース電極又はドレイン電極を形成し、剥離層を露出するように第３の開口部を形成し、第３の開口部にエッチング剤を導入して剥離層を除去することにより、第１の基板から複数の薄膜トランジスタを有する層を分離し、配線と、第２の基板上に設けられた第２の導電膜とが電気的に接続するように、複数の薄膜トランジスタを有する層と第２の基板を貼り合わせることを特徴とする半導体装置の作製方法である。
【００１１】
本発明の別形態は、第１の基板上に剥離層を選択的に形成し、剥離層上に下地絶縁膜を形成し、基板の周囲の下地絶縁膜を除去し、下地絶縁膜上に半導体膜を形成し、基板の周囲の半導体膜を除去し、剥離層を露出することなく、半導体膜にマーカーを形成し、マーカーを利用して、半導体膜にレーザ照射し、半導体膜を加工して島状の半導体膜を形成し、島状の半導体膜上に、ゲート絶縁膜、ゲート電極を順に形成し、ゲート電極を用いて、島状の半導体膜の一部に不純物を添加して不純物領域を形成し、不純物領域が露出するように第１の開口部、及び第１の基板が露出するように剥離層間に第２の開口部を形成し、第１の開口部及び第２の開口部に第１の導電膜を形成し、第１の導電膜を加工して、第１の開口部には配線を、第２の開口部にはソース電極又はドレイン電極を形成し、剥離層を露出するように第３の開口部を形成し、第３の開口部にエッチング剤を導入して剥離層を除去することにより、第１の基板から複数の薄膜トランジスタを有する層を分離し、配線と、第２の基板上に設けられた第２の導電膜とが電気的に接続するように、複数の薄膜トランジスタを有する層と第２の基板を貼り合わせることを特徴とする半導体装置の作製方法である。
【００１２】
本発明において、剥離層間に複数の第２の開口部を設けるとよい。その結果、薄膜トランジスタに接続された導電膜と、転置先の基板上の導電膜との接続を簡便なものとすることができる。
【００１３】
本発明において、剥離層を露出することなく、半導体膜にマーカーを形成することができるため、剥離層のピーリングを防止することができる。剥離層上に形成される半導体膜以外の領域の半導体膜にマーカを形成する。
【００１４】
また本発明の別形態は、複数の薄膜トランジスタを有する層と、第１の開口部内に形成された、薄膜トランジスタの半導体膜に接続されたソース電極又はドレイン電極と、薄膜トランジスタ間に設けられた第２の開口部内に形成された、ソース電極又はドレイン電極に接続された配線と、基板と、基板上に設けられた導電膜とを有し、配線と、導電膜とは、薄膜トランジスタを有する層と基板を貼り合わせることにより、電気的に接続されていることを特徴とする半導体装置である。
【００１５】
本発明において、薄膜トランジスタは、４０ｎｍ〜１７０ｎｍの膜厚を有する半導体膜を有している。その結果、非常に薄型の半導体装置を形成することができる。
【発明の効果】
【００１６】
本発明は、剥離層を選択的に形成することにより、基板と下地絶縁層が密着した領域を設けることができ、薄膜集積回路の飛散を防止し、その製造を容易に行うことができる。
【００１７】
本発明により、薄膜トランジスタに接続され、従来の開口部よりも広い開口部、又は複数の開口部に形成された導電膜と、転置先の基板上の導電膜との接続を簡便なものとすることができ、さらに、接触不良の低減と接着の強度を高めることができる。
【００１８】
またさらに本発明により、剥離層のピーリングを防止することができる。
【００１９】
また本発明により、ゴミの発生を低減することができる。
【００２０】
また、本発明は、シリコン基板以外の基板を用いて半導体装置を製造するため、大量の半導体装置を一度に形成することが可能となり、コストを低減した半導体装置を提供することができる。
【発明を実施するための最良の形態】
【００２１】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００２２】
（実施の形態１）
本実施の形態では、半導体装置の作製方法について説明する。
【００２３】
図１（Ａ）に示すように、基板１００上に剥離層１０１を形成する。剥離層１０１は、スパッタリング法やプラズマＣＶＤ法等により形成することができる。また剥離層１０１の材料として、タングステン（Ｗ）、モリブデン（Ｍｏ）、チタン（Ｔｉ）、タンタル（Ｔａ）、ニオブ（Ｎｂ）、ニッケル（Ｎｉ）、コバルト（Ｃｏ）、ジルコニウム（Ｚｒ）、亜鉛（Ｚｎ）、ルテニウム（Ｒｕ）、ロジウム（Ｒｈ）、鉛（Ｐｂ）、オスミウム（Ｏｓ）、イリジウム（Ｉｒ）、珪素（Ｓｉ）から選択されたいずれか一つ元素若しくは複数の元素、又は上記元素を主成分とする合金材料、又は前記元素を主成分とする化合物材料からなる層を用いることができる。または上記元素の酸化物、窒化物、酸化窒化物を用いることもできる。なお珪素を含む層の場合、その結晶構造は、非晶質、微結晶、多結晶のいずれの場合でもよい。
【００２４】
また剥離層１０１の構造は、単層構造又は積層構造を用いることができる。なお単層構造の剥離層１０１を用いる場合、その材料はタングステン、モリブデン、又はそれらの混合物を用いることができ、それら材料を酸化物、窒化物、酸化窒化物として用いてもよい。タングステンとモリブデンの混合物とは、例えばそれらの合金が該当する。一方、剥離層１０１に積層構造を用いる場合、下層にはタングステン、モリブデン、又はそれらの混合層を用い、上層にはタングステン、モリブデン、若しくはそれら混合層のいずれかの酸化物、窒化物、酸化窒化物を用いると好ましい。例えばタングステンと、タングステンの酸化物からなる積層構造を用いる場合、タングステンを形成し、その上に酸化珪素等の酸化物を形成すると、タングステンと、酸化珪素との界面にタングステンを有する酸化物が形成される。これを利用して、タングステンと、タングステンの酸化物からなる剥離層を形成することができる。またタングステン上に窒化珪素等の窒化物を形成すると、タングステンと窒化珪素との界面にタングステンを有する窒化物が形成される。これを利用して、タングステンと、タングステンの窒化物から成る剥離層を形成することができる。このような作製工程は、モリブデンや、タングステンとモリブデンの混合物等のその他の剥離層材料に対しても同様に用いることができる。
【００２５】
なおタングステンの酸化物とは、ＷＯｘ（ｘ＝２〜３）と表すことができる。具体的には、Ｘ＝２のときＷＯ２、Ｘ＝２．５のときＷ２Ｏ５、Ｘ＝２．７５のときＷ４Ｏ１１、Ｘ＝３のときＷＯ３などがある。なおタングステンの酸化物は、上記化学式、特にＸの値に限定されるものではない。このタングステンの酸化物の構造により、エッチングレートが決まるため、所望のエッチングレートとなるようにタングステンの酸化物を選択することができる。例えば、酸素雰囲気で、スパッタリング法により作製されたタングステンの酸化物は、後述するエッチング材料に対するエッチレートが良好である。このときのタングステンの酸化物は、ＷＯｘ（Ｘ＝０〜３）の範囲にあることがわかっている。
【００２６】
本実施の形態では、剥離層１０１にタングステンを有する膜を用い、それを基板１００全面に形成した後、それをフォトリソグラフィ法により加工して、選択的に形成された剥離層１０１を作製する。このように選択的に剥離層１０１を形成することにより、剥離層１０１を除去したとき、基板１００から薄膜トランジスタ等が完全に分離することがない。その結果、非常に薄くて軽い薄膜トランジスタ等が基板から飛散することがなく、別の基板へ簡便に転置することができる。但し本発明は、これに限定されず、基板１００全面に形成された状態の剥離層１０１を用いて、後の工程を施してもよい。
【００２７】
また図中領域Ａは基板１００の端部、領域Ｂはマーカー１３５を形成する領域、領域Ｃは薄膜トランジスタが形成される領域である（図１３（Ａ）を参照）。領域Ｂにおいて少なくとも、後に形成されるマーカー１３５の下方には、剥離層１０１を形成しないようにする（図１３（Ａ）参照）。また、後に形成されるマーカー１３５の下方に剥離層１０１が形成される場合、それを除去すればよい。
【００２８】
このとき、基板１００全面に剥離層１０１を形成すると、基板１００の周囲に形成された剥離層１０１が、その後の工程を行うための基板１００の搬送や、各装置への基板１００の設置により、微小なゴミを出す原因となる。このようなゴミは、工程中に基板１００表面等に付着してしまい、製品の歩留まりを低下させる原因となってしまう。そこで本発明は、基板１００の端部、つまり周囲（図中領域Ａに相当）には剥離層１０１を形成しない、又は形成後除去するようにする（図１３（Ａ）参照）。基板１００周囲の剥離層１０１を除去する場合は、ドライエッチング、酸素（Ｏ２）アッシングを用いることができる。
このようにして工程中のゴミの発生を防止することができる。
【００２９】
なお本実施の形態では、基板１００に接して剥離層１０１を形成しているが、これに限定されない。基板１００と剥離層１０１との間には、下地膜として酸化珪素膜、窒化珪素膜、酸化窒化珪素膜等の絶縁膜を形成してもよい。
【００３０】
次に図１（Ｂ）に示すように、剥離層１０１を覆って、下地絶縁膜１０２を形成する。下地絶縁膜１０２により、剥離層１０１や基板１００からの不純物の侵入を防止することができる。下地絶縁膜１０２は、スパッタリング法やプラズマＣＶＤ法により形成することができる。
【００３１】
下地絶縁膜の材料として、珪素を有する酸化物、珪素を有する窒化物、又は珪素を有する酸化窒化物を用いることができる。これらの材料をそれぞれ、酸化珪素膜、窒化珪素膜、酸化窒化珪素膜と表記する。
【００３２】
下地絶縁膜１０２の構造は、単層構造又は積層構造を用いることができる。積層構造の場合、少なくともその一層に窒化珪素膜、又は酸化窒化珪素膜を用いるとよい。このような窒素を有する絶縁膜は、不純物の侵入防止効果が高いからである。また積層構造の場合、最上層及び最下層は酸化珪素膜を用いるとよい。酸化珪素膜は、剥離層１０１やその後の工程で形成される半導体膜との密着性が高いからである。これらを踏まえると、下地絶縁膜１０２は、下側から順に、酸化珪素膜、窒化珪素膜、及び酸化珪素膜となる積層構造、又は酸化珪素膜、酸化窒化珪素膜、及び酸化珪素膜となる積層構造を用いると好ましい。なおこのような珪素膜は、プラズマＣＶＤ法を用いる場合、原料ガスの制御により、大気に曝すことなく連続的に形成することができる。
【００３３】
このとき、基板１００全面に下地絶縁膜１０２を形成すると、基板１００の周囲に形成された下地絶縁膜が、その後の工程を行うための基板１００の搬送や、各装置への基板１００の設置により、微小なゴミを出す原因となる。このようなゴミは、工程中に基板１００表面等に付着してしまい、製品の歩留まりを低下させる原因となってしまう。そこで本発明は、基板１００の端部、つまり周囲（図中領域Ａに相当）には下地絶縁膜１０２を形成しない、又は形成後除去するようにする。基板１００周囲の下地絶縁膜１０２を除去する場合は、ドライエッチング、Ｏ２アッシングを用いることができる。このようにして工程中のゴミの発生を防止することができる。
【００３４】
このとき好ましくは、領域Ｂの下地絶縁膜１０２を一部除去する。但し、領域Ｂにおいて、剥離層１０１の端部が露出しないようにする。領域Ｂは、後の工程で、マーカーを形成するからである。
【００３５】
次に、下地絶縁膜１０２上に半導体膜１０３を形成する。半導体膜１０３は、４０ｎｍ〜１７０ｎｍの膜厚を有しており、非常に薄い。また半導体膜の材料としては、珪素、ゲルマニウム、又は珪素及びゲルマニウムとの混在物を用いることができる。また半導体膜の状態は、非晶質の状態（非晶質状態）、結晶性を有する状態（結晶性状態）、及び非晶質状態と結晶性状態とが混在したセミアモルファス半導体（ＳＡＳとも表記する）の状態のいずれの状態を有してもよい。なおＳＡＳには、非晶質半導体中に０．５ｎｍ〜２０ｎｍの結晶粒を観察することができる微結晶半導体が含まれる。
【００３６】
結晶状態を有する半導体膜は、非晶質半導体膜を形成し、加熱処理により結晶化させて形成することができる。加熱処理とは、加熱炉、レーザ照射、若しくはレーザの代わりにランプから発する光の照射（ランプアニールと表記する）、又はそれらを組み合わせた方法を用いることができる。
【００３７】
レーザ照射を用いる場合、連続発振型のレーザビーム（Ｃｏｎｔｉｎｕｏｕｓ−ｗａｖｅレーザビーム：ＣＷレーザビーム）やパルス発振型のレーザビーム（パルスレーザビーム）を用いることができる。
【００３８】
またパルス発振型のレーザビームであって、半導体膜がレーザ光によって溶融してから固化するまでに、次のパルスのレーザ光を照射できるような繰り返し周波数でレーザを照射させるレーザビームを用いることもできる。このような周波数でレーザビームを発振させることで、走査方向に向かって連続的に成長した結晶粒を得ることができる。  具体的なレーザビームの繰り返し周波数は１０ＭＨｚ以上であって、通常用いられている数十Ｈｚ〜数百Ｈｚの周波数帯よりも著しく高い周波数帯を使用する。
【００３９】
レーザビームとしては、Ａｒレーザ、Ｋｒレーザ、エキシマレーザ、ＹＡＧレーザ、Ｙ２Ｏ３レーザ、ＹＶＯ４レーザ、ＹＬＦレーザ、ＹＡｌＯ３レーザ、ＧｄＶＯ４レーザ、ガラスレーザ、ルビーレーザ、アレキサンドライトレーザ、Ｔｉ：サファイヤレーザ、銅蒸気レーザまたは金蒸気レーザのうち一種または複数種から発振されるものを用いることができる。また上記以外に、セラミックレーザを用いてもよい。このようなレーザビームの基本波や、該基本波を非線形光学素子によって第２高調波から第４高調波に変換されたレーザビームを照射することができる。基本波として、Ｎｄ：ＹＶＯ４レーザ（基本波１０６４ｎｍ）を用いる場合、その第２高調波の波長は５３２ｎｍであり、第３高調波の波長は３５５ｎｍとなる。このように高調波に変換すると、半導体膜へのエネルギー吸収効率を高めることができ、大粒径の結晶を得ることができる。また非線形光学素子の破壊を防ぐため、例えば波長５３２ｎｍのＣＷレーザでは、レーザ発振器からのレーザ出力は１５Ｗ程度となっている。
【００４０】
また高調波をアシストするため、基本波を合わせて照射することで、大粒径の結晶を得ることができる。
【００４１】
このとき、連続発振の基本波のレーザビームと、連続発振の高調波のレーザビームとを照射する以外に、連続発振の基本波のレーザビームとパルス発振の高調波のレーザビームとを照射するようにしてもよい。複数のレーザビームを照射することにより、エネルギーを補うことができる。
【００４２】
以上のようなレーザ照射において、レーザのエネルギー密度は０．０１〜１００ＭＷ／ｃｍ２程度（好ましくは０．１〜１０ＭＷ／ｃｍ２）が必要である。そして、これらレーザビームを線状に加工して照射する。１０Ｗの緑色のＣＷレーザの場合、長手方向に３００μｍ、短手方向に１０μｍ程度の線状ビームに加工することができる。
【００４３】
これらレーザビームの走査速度は、１０〜２０００ｃｍ／ｓｅｃ程度とし、半導体膜全体に対してレーザ照射を行うためには、複数回の走査を要する。このとき、レーザ照射領域の端部は重なるように走査する。
【００４４】
このように線状に加工されたレーザビームは、レーザ照射領域の端部に向かって、レーザ強度が弱くなり、良好な結晶性を得ることができないことがある。このような良好な結晶性が得られない領域を不良領域と呼ぶ。不良領域に薄膜トランジスタ、特にそのチャネル形成領域が配置しないように、半導体膜を加工する必要がある。そのため、半導体膜上にレーザ光が照射される位置を正確に制御する必要がある。そのため、基準となるマーカーを半導体膜に設け、該マーカーに基づきＣＣＤカメラ等により位置を制御するとよい。ＣＣＤカメラ等の撮影手段にはコンピュータ等がつながれており、コンピュータにより位置制御を行うことができる。
【００４５】
またＳｉＨ４とＦ２、又はＳｉＨ４とＨ２を用いて微結晶半導体膜を形成し、その後上記のようなレーザ照射をおこなって結晶化してもよい。
【００４６】
その他の加熱処理として、加熱炉を用いる場合、非晶質半導体膜を５００〜５５０℃で２〜２０時間かけて加熱する。このとき、徐々に高温となるように温度を５００〜５５０℃の範囲で多段階に設定するとよい。最初の低温加熱工程により、非晶質半導体膜の水素等が出てくるため、結晶化の際の膜荒れが低減される、所謂水素出しを行なうことができる。さらに、結晶化を促進させる金属元素、例えばＮｉを非晶質半導体膜上に形成すると、加熱温度を低減することができ好ましい。このような加熱炉に加えて上記のようなレーザ照射を行ってもよい。
【００４７】
但し、金属元素を形成する場合、半導体素子の電気特性に悪影響を及ぼすことが懸念されるため、該金属元素を低減又は除去するためのゲッタリング工程を施す。例えば、非晶質半導体膜をゲッタリングシンクとして金属元素を捕獲するよう工程を行なえばよい。ゲッタリングシンクとなる非晶質半導体膜には、アルゴンやリン等の元素を添加しておくとよい。これら元素の添加により、非晶質半導体膜にひずみが生じ、これにより簡便に金属元素を捕獲することができるからである。なおゲッタリングシンクは、金属元素を用いて結晶化された半導体膜に接して形成すると、効率的に捕獲することができ好ましい。
【００４８】
また直接被形成面に、結晶性半導体膜を形成してもよい。この場合、ＧｅＦ４、又はＦ２等のフッ素系ガスと、ＳｉＨ４、又はＳｉ２Ｈ６等のシラン系ガスとを用い、熱又はプラズマを利用して直接被形成面に、結晶性半導体膜を形成することができる。このように直接結晶性半導体膜を形成する場合であって、高温処理が必要となるときは、耐熱性の高い石英基板を基板１００に用いるとよい。
【００４９】
このようなレーザ照射を行う場合、特にＣＷレーザを用いるとき、剥離層１０１に直接照射されることを防止する必要がある。それは、レーザのエネルギーによって剥離層１０１を溶融し、その結果、剥離層や半導体膜に穴が開く現象（以下、ピーリングと呼ぶ）を生じる恐れがあるからである。パルスレーザよりも溶融時間の長いＣＷレーザを用いるとき、この問題は顕著となる。
【００５０】
そのため本発明は、領域Ｂにおいて、剥離層１０１が露出しないように、下地絶縁膜１０２を除去する。また本発明は、後の工程を経ても、剥離層１０１が露出しないことを特徴とする。そのため、剥離層１０１上に少なくとも半導体膜を形成しておくとよい。剥離層１０１上に設けられた半導体膜等により、レーザのエネルギーが減衰し、剥離層１０１の溶融を防止することができるからである。特に、レーザエネルギーは半導体膜に吸収されるような波長を選択しているため、半導体膜を、剥離層１０１上に形成しておくと好ましい。このように、レーザエネルギーが吸収される膜を吸収膜と呼ぶ。
【００５１】
なお吸収膜は、半導体膜１０３に限定されない。例えば、剥離層１０１に接して吸収膜を設けてもよく、その材料として酸化珪素、窒化珪素、又は酸化窒化珪素を用いることができる。また、それら材料を有する膜を積層して、吸収膜としてもよい。レーザエネルギーの吸収率は、吸収膜の材料や膜厚、又は積層構造によって制御することができる。このように剥離層１０１に接して吸収膜を設けることにより、マーカー１３５の作製工程における、剥離層１０１の露出防止を考慮したレイアウト制約をなくすことができる。
【００５２】
以上を踏まえ、本実施の形態では、ＣＷレーザを用いて非晶質半導体膜を結晶化する方法を説明する。
【００５３】
まず、図１（Ｃ）に示すように、プラズマＣＶＤを用いて、基板１００全体に非晶質からなる半導体膜１０３を形成する。半導体膜の膜厚は、０．２μｍ以下、代表的には４０ｎｍ〜１７０ｎｍ、好ましくは５０ｎｍ〜１５０ｎｍとする。このとき基板１００の周囲に形成された非晶質半導体膜は、Ｏ２アッシング等により除去する。その結果、ゴミの発生を低減することができる（図１３（Ｂ）参照）。
【００５４】
上述したように、ＣＷレーザ照射の位置を正確に制御するため、領域Ｂにおいて、半導体膜１０３にマーカー１３５を形成する。（図１３（Ｂ）参照）。マーカー１３５は、フォトリソグラフィ法を用いて、半導体膜をエッチングして形成することができる。その他、半導体膜に対してレーザ描画によりマーカーを作製することもできる。このとき、ＣＯ２レーザを使用することができる。このようなマーカー１３５は基板１００の外側に形成されることが多い。それは、基板１００が撓む（大型基板になるほど撓みは顕著となる）ため、外側であって、特に少なくとも基板１００の四角にマーカーを形成し、全てのマーカーを所定の位置に合わせることにより、撓みの影響を低減することができるからである。またマーカー１３５はどのような形状を有していてもよく、十字、丸状、角状、線状等を有することができる。
【００５５】
このとき、半導体膜１０３をエッチングしてマーカー１３５が形成された領域では、剥離層１０１上の半導体膜１０３が除去されている。そのため、剥離層１０１上の下地絶縁膜１０２又は半導体膜１０３が除去されていると、剥離層１０１は露出してしまう。そこで、剥離層１０１が露出しないように、マーカー１３５を形成する。特に、剥離層１０１に金属元素を有する膜を用いる場合、レーザのエネルギーが吸収されやすく、ピーリングの問題が顕著となるため、剥離層１０１がレーザ照射されないように、マーカー１３５の構造を工夫して形成する。
【００５６】
剥離層１０１が露出しないためには、領域Ｂであって、特にマーカー１３５下方の剥離層１０１を除去すればよい。また領域Ｂであって、特にマーカー１３５下方に、剥離層１０１が形成されている場合、少なくとも下地絶縁膜１０２又は半導体膜１０３を残しておく。下地絶縁膜１０２又は半導体膜１０３を吸収膜として使用する。半導体膜１０３を残す場合、剥離層１０１は選択的に形成されているため、例えば、その剥離層１０１が形成されていない領域上の半導体膜１０３にマーカーを形成する。また、剥離層１０１よりも外側に形成された半導体膜１０３にマーカーを形成してもよい。
【００５７】
本発明において、剥離層１０１が露出しないとは、剥離層１０１に直接レーザが照射されなければよく、剥離層１０１の側面までをレーザエネルギーを減衰させる膜、例えば半導体膜１０３で覆っておくとよい。
【００５８】
その後、マーカーを用いて、基板１００の位置あわせを行う。このとき、ＣＣＤカメラ等、該ＣＣＤカメラに繋がれたコンピュータによる画像処理を用いて正確な位置あわせを行うことができる。
【００５９】
次いで、ＣＷレーザを照射して、半導体膜を結晶化させる。
【００６０】
ＣＷレーザが直接剥離層１０１に照射されない。また剥離層１０１上に設けられた半導体膜１０３等によりＣＷレーザのエネルギーが減衰する。その結果、剥離層１０１のピーリングを防止することができる。この半導体膜は、レーザ光の吸収層として機能している。半導体膜の材料や膜厚により、吸収層として機能を高めることができる。
【００６１】
なお半導体膜１０３以外の膜を剥離層１０１上に形成することもでき、その膜を吸収層として機能させてもよい。そのとき、用いる膜の材料や膜厚により、吸収層としての機能を高めることができる。
【００６２】
このように半導体膜にレーザ照射を行う場合、半導体膜のレーザに対する耐性を高めるために、レーザ照射前に加熱炉による加熱を行うと好ましい。例えば、５００℃、１時間の加熱を行う。このとき、剥離層として形成された上記元素の酸化物等の結晶状態に変化を与えることがある。その結果、酸化物両面や、酸化物内の結晶粒界において脆性を高めることができる。すると、後の基板１００から薄膜トランジスタ等の分離を簡便なものとすることができる。このような酸化物等の結晶状態に変化を生じさせるためには、４００℃〜５５０℃程度の熱処理を０．５〜５時間程度行うとよい。
【００６３】
図１（Ｄ）に示すように、以上のように結晶化された半導体膜１０３を所定の形状に加工する。なお、加工された半導体膜を島状の半導体膜と呼ぶことができる。このとき、マーカーとして利用された半導体膜は除去される。
【００６４】
その後、図１（Ｅ）に示すように、島状の半導体膜を覆うように、ゲート絶縁膜１０４として機能する絶縁膜を形成する。ゲート絶縁膜は、スパッタリング法やプラズマＣＶＤ法を用いて形成することができる。またゲート絶縁膜には、酸化珪素膜、窒化珪素膜、窒素を有する酸化珪素膜等を用いることができる。またゲート絶縁膜の構造は、単層構造、又は積層構造を用いることができる。
【００６５】
ゲート絶縁膜１０４を介して、半導体膜上にゲート電極１０５として機能する、導電膜を形成する。ゲート電極の構造は、単層構造であっても、積層構造であってもよい。またゲート電極はタンタル（Ｔａ）、タングステン（Ｗ）、チタン（Ｔｉ）、モリブデン（Ｍｏ）、アルミニウム（Ａｌ）、銅（Ｃｕ）、クロム（Ｃｒ）、ニオブ（Ｎｂ）から選ばれたいずれか一つの元素若しくは複数の元素、または上記元素を主成分とする合金材料もしくは化合物材料で形成することができる。またはリン等の元素をドープした多結晶珪素を代表とする半導体材料で形成することもできる。本実施の形態では、第１の導電膜１０６として膜厚が１０〜５０ｎｍ、例えば３０ｎｍの窒化タンタル膜を形成し、第２の導電膜１０７として膜厚２００〜４００ｎｍ、例えば３７０ｎｍのタングステン膜を順次形成する。このようなタングステンや窒化タンタルは耐熱性が高いため、後の工程での加熱処理の温度制約を緩和することができる。
【００６６】
その後、第１の導電膜１０６、第２の導電膜１０７上に有機材料（代表的にはレジスト）、又は無機材料（代表的には酸化珪素）等からなるマスクを形成し、所定の形状となるようにエッチング処理を行う。無機材料からなるマスクとしては、酸化珪素膜を用いることができ、これを用いてエッチングすることにより、第１の導電膜１０６及び第２の導電膜１０７を微細なものとすることができる。
【００６７】
また第１の導電膜１０６及び第２の導電膜１０７を微細加工する場合、該マスクを細める、いわゆるスリミング工程を行うとよい。例えば、レジストからなるマスクを形成した後、Ｏ２アッシング等により、マスクの幅を細めることができる。このようなマスクを用いて第１の導電膜１０６及び第２の導電膜１０７をエッチングすることで、微細なゲート幅を有するゲート電極１０５を作製することができる。このようなゲート電極は、薄膜トランジスタの微細加工につながり、高集積化された薄膜集積回路を作製することができる。
【００６８】
次に、島状の半導体膜に不純物元素を添加して、不純物領域１０８を形成する。このとき、ゲート電極１０５を用いて、自己整合的に不純物元素を添加することができる。また不純物元素には、リンや砒素が代表であるｎ型のものと、ボロンが代表であるｐ型のものがある。これらを使い分けることにより、ＣＭＯＳ回路、ＮＭＯＳ回路、ＰＭＯＳ回路を作製することができる。
【００６９】
その後、ゲート電極１０５等を覆うように絶縁物１１０を形成する。絶縁膜は、スパッタリング法やプラズマＣＶＤ法を用いて形成することができる。絶縁膜の材料としては、酸化珪素、窒化珪素、酸化窒化珪素等の無機材料、又は有機樹脂等の有機材料を用いることができる。次いで、少なくともゲート電極１０５の側面のみに絶縁物１１０が残るように、垂直方向を主体とした異方性エッチングによりエッチングする。このようにゲート電極１０５の側面に形成された絶縁物１１０を、サイドウォールと呼ぶことができる（図２（Ａ）参照）。
【００７０】
このサイドウォール形成のためのエッチングでは、エッチングレートによっては、ゲート絶縁膜１０４もエッチングされてしまう。但し、サイドウォールの材料と、ゲート絶縁膜の材料、エッチング剤によっては、ゲート絶縁膜を残すことができる。
【００７１】
続いて、サイドウォールをマスクとして用いて、不純物元素を添加する。その結果、サイドウォール下方に形成される低濃度に不純物元素を有する低濃度不純物領域１０８ａと、その両側に形成される高濃度に不純物元素を有する高濃度不純物領域１０８ｂとが形成される。このように２つの不純物領域を設けることにより、ゲート幅が微細化されたときに生じる短チャネル効果を防止することができる。
【００７２】
なお低濃度不純物領域を有し、該低濃度不純物領域がゲート電極と重ならない構造をＬＤＤ（Ｌｉｇｈｔｌｙ  Ｄｏｐｅｄ  Ｄｒａｉｎ）構造といい、高濃度不純物領域のみを有する構造をシングルドレイン構造と表記する。また低濃度不純物領域がゲート電極を重なる場合、その構造をＧＯＬＤ（Ｇａｔｅ−ｄｒａｉｎ  Ｏｖｅｒｌａｐｐｅｄ  ＬＤＤ）構造を表記する。
【００７３】
またサイドウォールの存在やその幅により、不純物形成領域の有無やその大きさを制御することができる。さらに不純物元素の添加速度、添加密度、添加時間により、不純物領域の濃度を制御することができる。
【００７４】
その後、島状の半導体膜、ゲート電極１０５、ゲート絶縁膜１０４等を覆って、絶縁膜１１１を形成する。絶縁膜１１１は、ＳＯＧ法、液滴吐出法、スパッタリング法、又はプラズマＣＶＤ法により形成することができる。また絶縁膜は、単層構造であっても、積層構造であってもよい。また絶縁膜の材料として、無機材料、又は有機材料を用いることができ、積層構造をとる場合、下から順に無機材料と有機材料とが積層した構造とするとよい。有機材料を用いると、平坦性を高めることができる。このような有機材料としては、ポリイミド、アクリル、ポリアミド、ポリイミドアミド、レジスト又はベンゾシクロブテン、シロキサン、ポリシラザンを用いることができる。シロキサンとは、シリコン（Ｓｉ）と酸素（Ｏ）との結合で骨格構造が構成される。置換基として、少なくとも水素を含む有機基（例えばアルキル基、芳香族炭化水素）が用いられる。置換基として、フルオロ基を用いてもよい。または置換基として、少なくとも水素を含む有機基と、フルオロ基とを用いてもよい。またポリシラザンとは、珪素（Ｓｉ）と窒素（Ｎ）の結合を有するポリマー材料を含む液体材料を出発原料として形成される絶縁膜である。無機材料を用いると、不純物が半導体膜に侵入することを防止できる。このような無機材料としては、酸化珪素膜、窒化珪素膜、酸化窒化珪素膜がある。
【００７５】
本実施の形態では、プラズマＣＶＤ法を用いた連続成膜により、下から順に、窒化珪素膜、シロキサンを積層する。これら絶縁膜１１１を形成する前、または積層構造の絶縁膜１１１とする場合では、いずれかの絶縁膜を形成した後に加熱処理を施すとよい。加熱処理には、半導体膜の結晶化に用いた手段と同様のものを使用することができる。加熱処理により、絶縁膜１１１が有する水分が拡散し、半導体膜の欠陥を低減することができ、また不純物領域１０８の活性化等を行うことができる。
【００７６】
その後、図２（Ｂ）に示すように、不純物領域に接続する配線を形成するため、絶縁膜１１１に開口部を形成する。このとき半導体膜の一部である不純物領域が露出するように開口部１１３ａを形成すると同時に、所定の領域、例えば選択的に形成された剥離層１０１間に、基板１００が露出するような開口部１１３ｂも形成する。開口部は所定の領域にレジスト等からなるマスクを形成し、エッチングにより形成することができる。本開口部を形成する工程において、剥離層１０１を露出させないようにする。剥離層１０１が露出すると、後の工程である開口部に形成された導電膜のエッチングにより剥離層１０１がエッチングされる恐れがあるからである。そのため、剥離層と、開口部に形成された導電膜とのエッチングの選択比がとれる場合であれば、剥離層１０１は露出しても構わない。
【００７７】
次いで、図２（Ｃ）に示すように、不純物領域が露出するように設けられた開口部１１３ａと、基板１００が露出するように設けられた開口部１１３ｂに導電膜を形成する。導電膜は、スパッタリング法やプラズマＣＶＤ法を用いて作製することができる。また導電膜の構造は、単層構造、又は積層構造を用いることができる。また導電膜の材料としては、チタン（Ｔｉ）、アルミニウム（Ａｌ）、ネオジウム（Ｎｄ）から選択された一つの元素、又は複数の元素、若しくは上記元素を主成分とする合金材料若しくは化合物材料を用いることができる。なお積層構造を用いる場合、上記導電膜材料との間に、バリア膜を形成してもよい。バリア膜は、上記導電膜材料が拡散して半導体膜に侵入することを防止できる。またバリア膜は、コンタクト抵抗を下げたり、加熱によるヒロックを防止することもできる。このようなバリア膜としては、窒化珪素膜、酸化窒化珪素膜、酸化珪素膜、又は導電膜材料の窒化物、酸化窒化物、若しくは酸化物を用いることができる。本実施の形態では、導電膜としてアルミニウムシリコンと、窒化チタンが積層した構造を用いる。
【００７８】
その後、導電膜を所定の形状に加工することにより、不純物領域に接続されたソース電極１２０、若しくはドレイン電極１２１を形成することができる。このようにソース電極１２０、及びドレイン電極１２１まで形成されて、薄膜トランジスタとして完成する。また薄膜トランジスタが複数集まって構成された回路を、薄膜集積回路と呼ぶことができる。
【００７９】
なお本実施の形態では、半導体膜上にゲート電極が設けられたトップゲート型の薄膜トランジスタを用いて説明したが、半導体膜下にゲート電極が設けられたボトムゲート型の薄膜トランジスタを用いることもできる。
【００８０】
さらに上記導電膜を加工することにより、ソース電極１２０、ドレイン電極１２１同時に、基板１００が露出する開口部１１３ｂには、ソース電極、若しくはドレイン電極に接続される配線１２２を形成することができる。本実施の形態では、ドレイン電極１２１に接続される配線１２２を形成する場合で説明する。なお接続するとは、電気的に接続されていることを指す。この配線１２２は、その一部が、領域１１５において、基板１００に接するように形成されている。この配線１２２の一部が、基板１００に接する領域１１５は、剥離層１０１間に設けられており、さらに島状の半導体膜間に設けられていると好ましい。なお島状の半導体膜間とは、後に完成する薄膜トランジスタ間とも表記できる。そして本発明は、配線１２２の一部が基板１００に接する領域１１５は、その面積をできる限り広くする、又は限られた範囲に複数設けることを特徴とする。本実施の形態では、２箇所の領域で、配線１２２の一部が基板１００と接している。このような構成により、後に形成する電極と、配線１２２との接続を簡便なものとし、コンタクト抵抗を低くすることができる。
【００８１】
次いで、ソース電極１２０、ドレイン電極１２１、配線１２２を覆うように絶縁膜１２５を形成する。絶縁膜１２５の構造は、単層構造、又は積層構造を用いることができる。また絶縁膜１２５は、ダイヤモンドライクカーボン（ＤＬＣと呼ぶ）等の炭素を有する絶縁膜、窒化珪素等の窒素を有する絶縁膜、有機材料（好ましくはエポキシ樹脂）等を用いることができる。積層構造を用いる場合、下層には炭素を有する絶縁膜や窒素を有する絶縁膜等を形成し、上層にはエポキシ樹脂等を形成するとよい。上層に設けられたエポキシ樹脂により、平坦性を高め、外部衝撃を緩和する効果があるからである。なお、絶縁膜１２５に有機材料を用いて厚く形成することにより、重みを増すことができる。その結果、薄膜トランジスタ等を有する層が飛散したり、非常に薄い該層が巻かれた状態となることを防止できる。
【００８２】
なお、絶縁膜１２５は、保護膜として機能するため、必要に応じて形成すればよく、必ずしも必要とされない。
【００８３】
次に、図２（Ｄ）に示すように、選択的に剥離層１０１の少なくとも一部が露出するように、絶縁膜等をエッチングして、開口部１２６を形成する。
【００８４】
そして、図３（Ａ）に示すように、開口部１２６にエッチング剤１２７を導入すると、剥離層１０１が徐々に後退し、除去される。このとき、ソース電極１２０、ドレイン電極１２１、配線１２２は、少なくとも絶縁膜１１１により覆われているため、露出しておらず、エッチング剤１２７によりエッチングされない。
【００８５】
エッチング剤１２７としては、ハロゲンを含む気体又は液体を使用することができる。このような気体又は液体には、例えばフッ化ハロゲンが挙げられ、代表的にはＣｌＦ３（三フッ化塩素）を使用することができる。なお、ＣｌＦ３は、塩素を２００℃以上でフッ素と反応させることにより、Ｃｌ２（ｇ）＋３Ｆ２（ｇ）→２ＣｌＦ３（ｇ）の過程を経て生成することができる。その他のフッ化ハロゲンを含む気体として、ＣｌＦ３等に窒素を混合したガスを用いてもよい。
【００８６】
またＣｌＦ３は、反応空間の温度によっては液体の場合もある（沸点１１．７５℃）。このように液体のエッチング剤は、その他フッ化ハロゲンを含む液体、例えばＨＦを用いることができ、ウェットエッチングを採用することもできる。
【００８７】
また、剥離層１０１をエッチングし、下地絶縁膜１０２、絶縁膜１１１、１２５及びその他の絶縁膜のいずれかもエッチングしないようなエッチング剤であれば、ＣｌＦ３に限定されるものでない。例えば、ＣＦ４、ＳＦ６、ＮＦ３、Ｆ２等のフッ素を含む気体をプラズマ化して用いることもできる。またさらに、上記条件を満たせばフッ化ハロゲンに限定されるものでもなく、その他のエッチング剤として、テトラメチルアンモニウムハイドロオキサイド（ＴＭＡＨ）のような強アルカリ溶液を用いてもよい。
【００８８】
さらに、ＣｌＦ３等のフッ化ハロゲンを含む気体によって化学的に除去する場合、選択的にエッチングされる材料を剥離層１０１として用い、エッチングされない材料を下地絶縁膜１０２として用いるという条件に従うならば、剥離層及び下地絶縁膜の組合せも、上述した材料に限定されるものではない。
【００８９】
このように剥離層１０１を除去しても、選択的に除去されるに留まり、基板１００と薄膜トランジスタを有する層（この層を被剥離層とも呼ぶ）とは完全に分離されない。その結果、基板移動中、薄膜トランジスタ等が飛散等しないため、次の工程、つまり基板１００の移動を簡便に行うことができる。
【００９０】
また上述したように、剥離層１０１に用いることができる材料の酸化物等の結晶状態に、変化を与えることによって、基板１００を分離することもできる。このとき、シールを剥がすように、基板１００と、薄膜トランジスタ等を有する層とを物理的な力により分離することができる。
【００９１】
またエッチング剤１２７による剥離層１０１の除去に加えて、上記物理的な力を用いてもよい。
【００９２】
その後、図３（Ｂ）に示すように、薄膜トランジスタ等を有する層の上方に、別基板１３０を接着させる。それによって、複数の薄膜トランジスタを一体化させることができる。
【００９３】
その後、図３（Ｃ）に示すように、基板１００を分離（剥離とも呼ぶ）する。このように別基板１３０により一体化されているため、薄膜トランジスタ等が飛散することを防止できる。
【００９４】
また、基板１００を分離すると、領域１１５において、基板１００が設けられていた面側に、配線１２２の一部が露出する。このとき、広い面積、又は限られた範囲において複数箇所から、配線１２２の一部が露出する。その結果、後の工程となる導電膜等の接続が簡便なものとなり、コンタクト抵抗を低くすることができる。
【００９５】
別基板１３０は、フィルム（ポリプロピレン、ポリエステル、ビニル、ポリフッ化ビニル、塩化ビニルなどからなる）、繊維質な材料からなる紙、基材フィルム（ポリエステル、ポリアミド、無機蒸着フィルム、紙類等）と接着性合成樹脂フィルム（アクリル系合成樹脂、エポキシ系合成樹脂等）との積層フィルム等を用いることができる。フィルムは、熱圧着により、被処理体に対して封止処理が行われるものであり、この処理を行う際には、フィルムの最表面に設けられた接着層、又は最外層に設けられた層であって接着層ではない部分を加熱処理によって溶かすことによって、接着することができる。すなわち別基板１３０の表面には接着層が設けられていてもよいし、接着層が設けられていなくてもよい。なお接着層には、熱硬化樹脂、紫外線硬化樹脂、エポキシ樹脂系接着剤、樹脂添加剤等の接着剤を用いることができる。
【００９６】
この状態で、スクライビング装置、レーザ照射装置、ダイサー装置、ワイヤソー装置、はさみ等の分断手段を用いて、基板を一つの半導体装置ごとに分断する。半導体装置間は、別基板１３０のみで一体化されているため、人間の手により分断することも可能である。このとき、マーカーが形成された領域Ｂを分断することができる。
【００９７】
また、必ずしも一つの半導体装置ごとに分断する必要はなく、少数の集まりとなるように半導体装置を分断してもよい。
【００９８】
続いて、図３（Ｄ）に示すように、基板１００を分離した後に露出した、配線１２２の一部と、配線基板１７０に形成された導電膜１６０を電気的に接続する。このとき、広い面積で、又は限られた範囲において複数箇所に、配線１２２の一部が露出しているため、接続の位置あわせの制約が緩和される。また配線１２２と、導電膜１６０のコンタクト抵抗を下げることができる。
【００９９】
なお上記効果は、ボトムゲート型の薄膜トランジスタであっても同様である。すなわち、基板１００を剥離したときに、配線１２２の一部を露出することにより、上記効果を得ることができる。
【０１００】
このような接続は、接着層１６２を用いて接着することができ、接着層には、熱硬化樹脂、紫外線硬化樹脂、エポキシ樹脂系接着剤、樹脂添加剤等の接着剤を用いることができる。また配線１２２と導電膜１６０との電気的な接続を確保するため、接着層１６２には導電性粒子１６３が混在されている。
【０１０１】
また導電性粒子１６３以外にも、バンプ１６５を用いて配線１２２と導電膜１６０との電気的な接続を確保することができる。この場合、図４（Ａ）に示すように、配線基板１７０上に、基板１００の分離により配線１２２と、導電膜１６０との間にバンプ１６５を形成し、導電性粒子１６３が混在された接着層１６２により貼り合わせる。
【０１０２】
また導電性粒子１６３以外にも、ワイヤボンディング法を用いて配線１２２と導電膜１６０との電気的な接続を確保することができる。この場合、図４（Ｂ）に示すように、配線基板１７０上に、基板１００の分離により配線１２２の一部が露出した面を上向きにして配置し、該露出した配線と、導電膜１６０をワイヤ１６８により接続する。その後、公知の方法により、パッケージすればよい。
【０１０３】
配線基板１７０には、可撓性があり、薄くて軽いプラスチック基板を用いることが好ましく、具体的には、ＰＥＴ（ポリエチレンテレフタレート）、ＰＥＮ（ポリエチレンナフタレート）、ＰＥＳ（ポリエーテルスルホン）、ポリプロピレン、ポリプロピレンサルファイド、ポリカーボネート、ポリエーテルイミド、ポリフェニレンサルファイド、ポリフェニレンオキサイド、ポリサルフォン、ポリフタールアミド等からなる基板を用いることができる。
【０１０４】
また本実施の形態では、配線基板１７０には、導電膜１６０を一部とするアンテナが形成されている。なお、アンテナは、巻いた形状に制約されない。アンテナの形状は、曲線型（図６（Ａ）参照）、直線型（図６（Ｂ）参照）のいずれの形状であってもよい。なお図６において、アンテナ２１５が薄膜集積回路２１４に接続されている状態を示す。
【０１０５】
このようにアンテナを実装して、無線通信を行う半導体装置（無線チップとも呼ぶ）が完成する。なお、無線チップはその用途により、無線プロセッサ、無線メモリ、無線タグと呼ぶことができ、無線チップが搭載されたカードはＩＣカードと呼ぶこともできる。
【０１０６】
さらに本発明の半導体装置には、アンテナを有さないチップもその範疇に含まれる。すなわち本発明は、アンテナを必ずしも実装しなくともよい。また配線基板１７０上に形成されたアンテナを接続する場合を説明したが、配線１２２上に、直接アンテナを形成してもよい。また半導体装置は、アンテナを複数実装してもよく、配線基板１７０に形成されたアンテナと、配線１２２上に直接形成されるアンテナとを有してもよい。
【０１０７】
このように完成された半導体装置に対して、封止加工を施すために、両面をフィルム１８３、１８４（好ましくは樹脂フィルム）で覆ってもよい（図５参照）。本加工することにより、半導体装置の強度を高め、携帯が簡便なものとなる。このような加工は、一連の工程により行うことができ、作業時間の短縮を図ることができる。例えば、配線基板１７０をフィルム１８３として用い、該フィルム１８３にアンテナ等の導電膜１６０を印刷しておく。別基板１３０に転置された薄膜トランジスタ等を有する層を、アンテナ等が形成されたフィルム１８３に貼り合わせる。このとき、別基板１３０に転置された薄膜トランジスタ等を有する層は、半導体装置ごとに分断せずに、これらをロールに巻いて、順にフィルム１８３に貼り合わせていく。また同時に、別基板１３０上に、フィルム１８４を貼り合わせていく。このとき、配線１２２の一部と、導電膜１６０は、フィルム１８３、１８４等、周りが接着することにより、電気的に接続することが可能となる。その後、基板を半導体装置ごとに分断すればよい。
【０１０８】
このような状態では、薄膜トランジスタ、アンテナ、及び保護層までの厚みは、２０μｍ〜４０μｍとなり、第１の基体５３及び第２の基体５４のそれぞれの膜厚は、１５μｍ〜３５μｍとなる。
【０１０９】
このような本発明の半導体装置は、配線基板１７０、つまりフィルム基板上に形成されている。
【０１１０】
また０．２μｍ以下、代表的には４０ｎｍ〜１７０ｎｍ、好ましくは５０ｎｍ〜１５０ｎｍの膜厚の半導体膜を能動領域として有する。そのため、非常に軽量であり、薄型な半導体装置を提供することができる。
【０１１１】
その結果、実装させる商品のデザイン性を損ねることがない。またフィルム基板はフレキシブル性に富むため、半導体装置の耐衝撃性を高めることができる。また曲面や異形形状な商品に半導体装置を実装することができる。
【０１１２】
なお本実施の形態において、配線基板１７０に直接転置する場合を示したが、これに限定されない。例えば、配線基板１７０の代わりに、直接商品やラベルへ転置することも可能である。例えば、ラベル紙やタグの台紙に直接転置し、半導体装置が実装された商品ラベルやタグを作製することができる。商品ラベルやタグを作製する場合、アンテナが実装された半導体装置を用いると無線通信で処理ができるため、一度に多くの処理ができ、好ましい。
【０１１３】
なお本発明は、基板１００を分離したときに露出される配線１２２の一部を用いて、接触式の検査を行うこともできる。接触式の検査は、簡便であり、複雑な装置を必要としないため好ましい。
【０１１４】
さらに基板１００のような矩形状の基板から半導体装置を形成する場合、円形のシリコンウェハから半導体装置を取り出す場合と比較して、母体基板形状に制約がない。そのため、半導体装置の生産性を高め、大量生産を行うことができる。その結果、半導体装置のコストを削減できる。単価が非常に低い半導体装置は、単価コストの削減により非常に大きな利益を生むことができる。    
【０１１５】
また本発明の半導体装置は、シリコンウェハから形成される半導体装置と比較して、電波吸収の心配がなく、高感度な信号の受信を行なうことができる。
【０１１６】
さらに本発明の半導体装置は、シリコンウェハを備えていないため、透光性を有することができる。その結果、実装品の印字面に実装しても、デザイン性を損ねることがない。
【０１１７】
（実施の形態２）
本実施の形態では、上記実施の形態で示した薄膜トランジスタと異なる構成の薄膜トランジスタについて説明する。
【０１１８】
薄膜トランジスタの構成は、上記実施の形態で示したように半導体膜上にゲート電極が設けられたトップゲート型以外に、半導体膜を挟んで上下にゲート電極（上部ゲート電極、及び下部ゲート電極と表記する）が設けられたデュアルゲート型を用いることができる。本実施の形態では、接着層１６２を介して配線基板１７０に貼り付けられたデュアルゲート型の薄膜トランジスタの構成を、図７を用いて説明する。
【０１１９】
まず、剥離層１０１上に、絶縁膜を介して、下部ゲート電極２０１として機能する導電膜を形成する。下部ゲート電極は、その材料、作製方法、構造は、上記実施の形態のゲート電極１０５について参照することができる。このとき、微細なゲート幅を有する下部ゲート電極２０１を形成するため、細められたレジストマスクを用いてエッチングしてもよいことも上記実施の形態と同様である。
【０１２０】
そして、下地絶縁膜１０２として機能する絶縁膜を形成する。下地絶縁膜１０２は、その材料、作製方法、構造は、上記実施の形態の下地絶縁膜１０２について参照することができる。下地絶縁膜１０２により、基板１００から、転置後であれば配線基板１７０等からの不純物、下部ゲート電極２０１から、そのゲート電極材料等が半導体膜１０３へ拡散することを防止することができる。
【０１２１】
次に上記実施の形態と同様に、所定の形状を有する島状の半導体膜１０３、半導体膜１０３を覆って設けられたゲート絶縁膜１０４、上部ゲート電極２０５として機能する導電膜を順に設ける。これらの材料や作製方法は、上記実施の形態を参照することができる。
【０１２２】
なお、導電膜を、上部ゲート電極２０５の所定形状となるように加工するためのレジストマスクを形成する。このとき、下部ゲート電極２０１を用いた裏面露光により所定の形状を有するレジストマスクを形成することができる。そして、該レジストマスクを用いて、上部ゲート電極２０５の所定形状となるように加工することができる。このように、下部ゲート電極２０１を用いてレジストマスクを露光することにより、上部ゲート電極２０５の位置合わせの精度を高めることができる。
【０１２３】
なお、上記実施の形態に示したように、上部ゲート電極２０５を積層構造とする場合、上部ゲート電極の下層電極２０６を加工するときに、下部ゲート電極２０１を用いて露光されたレジストマスクを用いる。その後、上層電極２０７を形成する。
【０１２４】
以上のように上部ゲート電極２０５まで形成した後、上部ゲート電極２０５を用いて、半導体膜１０３に不純物元素を添加し、不純物領域を形成する。このとき、上記実施の形態のようにサイドウォールとして機能する絶縁物１１０を設け、低濃度不純物領域と、高濃度不純物領域とを形成してもよい。
【０１２５】
また上部ゲート電極２０５を積層構造とする場合、上層電極２０７及び下層電極２０６を用いて、低濃度不純物領域と、高濃度不純物領域とを形成することができる。このとき、低濃度不純物領域は下層電極２０６と重なるため、いわゆるＧＯＬＤ構造となる。
【０１２６】
そして、下部ゲート電極２０１と、上部ゲート電極２０５を別に制御するため、それぞれに配線を接続する。まず、下部ゲート電極２０１に接続される配線を設けるため、上部ゲート電極２０５の一部を除去してコンタクトホールを形成する。なお上部ゲート電極２０５が下層電極と、上層電極との積層構造の場合、下層電極の一部のみを除去すればよいことがある。
【０１２７】
なお下部ゲート電極２０１と、上部ゲート電極２０５とを同じように制御する場合、上記のように上部ゲート電極２０５の一部を除去する必要はない。下部ゲート電極２０１上に設けられるゲート絶縁膜１０４に開口部を形成し、該開口部に直接上部ゲート電極２０５を形成すればよい。
【０１２８】
その後、上部ゲート電極２０５、ゲート絶縁膜１０４等を覆って、絶縁膜２１１を形成する。絶縁膜２１１の材料、作製方法、構造は、上記実施の形態の絶縁膜１１１について参照することができる。
【０１２９】
その後、不純物領域に接続する配線を形成するため、絶縁膜２１１、ゲート絶縁膜１０４等に開口部を形成する。半導体膜の一部である不純物領域が露出するように開口部を形成すると同時に、所定の領域、例えば選択的に形成された剥離層１０１間に、基板１００が露出するような開口部も形成する。開口部の作製方法は、上記実施の形態を参照することができる。本工程において、剥離層１０１を露出させないようにする。剥離層１０１が露出すると、後の工程である開口部に形成された導電膜のエッチングにより剥離層１０１がエッチングされる恐れがあるからである。そのため、剥離層と、開口部に形成された導電膜とのエッチングの選択比がとれる場合であれば、剥離層１０１は露出しても構わない。
【０１３０】
その後、導電膜を所定の形状に加工することにより、不純物領域に接続されたソース電極１２０、若しくはドレイン電極１２１を形成することができる。このようにソース電極１２０、及びドレイン電極１２１まで形成されて、薄膜トランジスタとして完成する。また薄膜トランジスタが複数集まって構成された回路を、薄膜集積回路と呼ぶ。
【０１３１】
さらに同時に、基板１００が露出する開口部には、ソース電極、若しくはドレイン電極に接続される配線１２２を形成することができる。この配線１２２は、その一部が基板１００に接するように形成されている。この配線１２２の一部が、基板１００に接する領域は、剥離層１０１間であり、さらに島状の半導体膜間であると好ましい。そして本発明は、配線１２２の一部が基板に接する領域を、その面積をできる限り広くする、又は限られた範囲に複数設けることを特徴とする。
【０１３２】
その後、ソース電極１２０、ドレイン電極１２１、配線１２２を覆って絶縁膜１２５を設けることができる。絶縁膜１２５の材料、作製方法、構造は、上記実施の形態を参照することができる。
【０１３３】
続いて、上記実施の形態を参照にして、基板１００を分離した後に露出した、配線１２２の一部と、配線基板１７０に形成された導電膜１６０を電気的に接続する。このとき、広い面積で、又は限られた範囲において複数箇所に、配線１２２の一部が露出しているため、接続の位置あわせの制約が緩和される。また配線１２２が広い面積又は複数設けられているため、導電膜１６０のコンタクト抵抗を下げることができる。
【０１３４】
なお配線基板１７０、該配線基板１７０に形成された導電膜１６０の材料、作製方法、構造は、上記実施の形態を参照することができる。また導電膜１６０はアンテナの機能を奏することができる。
【０１３５】
このようにして、下部ゲート電極２０１を有するデュアルゲート型の薄膜トランジスタを具備する半導体装置を完成することができる。
【０１３６】
デュアルゲート型の薄膜トランジスタは、半導体装置の論理回路に適用することができる。下部ゲート電極２０１は、上部ゲート電極２０５と別に制御することができる。そのため、ゲート電極、特に上部ゲート電極２０５が微細な薄膜トランジスタを形成する場合、上部ゲート電極２０５にオフとなる信号を入力するときに電流が流れてしまうことがあっても、下部ゲート電極２０１を制御することにより、正確にオフ状態とすることができる。その結果、低消費電力化を図ることができる。
【０１３７】
具体的には、Ｎ型の薄膜トランジスタをデュアルゲート型とする場合、下部ゲート電極２０１に対する負のバイアス電圧を印加するとき、しきい値電圧を高めることによって、リーク電流を減少させることができる。また、正のバイアス電圧の印加は、しきい値電圧を下げることによって、チャネル形成領域に電流が流れやすくすることができる。従って、デュアルゲート型の薄膜トランジスタは、より高速化、若しくはより低電圧で動作することができる。
【０１３８】
本実施の形態は、上記の実施の形態と自由に組み合わせることができる。
【０１３９】
（実施の形態３）
本実施の形態では、半導体装置が有する論理回路について説明する。なお該論理回路は薄膜トランジスタから構成されているため、薄膜集積回路とも呼ぶことができる。なお本実施の形態で示す論理回路は、リーダライタからの読み出し命令に従って、マスクＲＯＭ内のデータを読み出す機能を有する。また半導体装置は近傍型で、交信信号周波数は１３．５６ＭＨｚ、送信のデータ伝送レートは約１３ｋＨｚであり、データ符号化形式はマンチェスタコードを用いている。
【０１４０】
図８に示すように、論理回路８２０は、大別して、アンテナ部８２１、電源部８２２、ロジック部８２３から構成される。アンテナ部８２１は、外部信号の受信とデータの送信を行うためのアンテナ回路８０１や共振容量を有する。そして、アンテナ回路８０１はリーダライタから出力される電磁波を受取り、交流信号を発生する。交流信号は、電源部８２２に直接、又は容量素子を介して入力される。電源部８２２は、交流信号により電源を作る整流回路８０２と、作りだした電源を保持するための保持容量８０３を有する。ロジック部２２３は、受信した信号を復調する復調回路８０４と、クロック信号を生成するクロックコントローラ８０５と、各コード認識及び判定回路８０６と、メモリからデータを読み出すための信号を受信信号により作り出すメモリコントローラ８０７と、符号化した信号を受信信号にのせるための変調回路及び変調用抵抗８０８と、読み出したデータを符号化する符号化回路８０９と、データを保持するマスクＲＯＭ８１１とを有する。
【０１４１】
復調回路８０４は、交流信号内の命令コードを復調する。クロックコントローラ８０５は、交流信号を基にクロックを生成し、さらにそれを補正する機能を有する。復調された信号は、各コード認識及び判定回路８０６によって、読み出しコードを認識、判定される。各コード認識及び判定回路８０６が認識・判定するコードは、フレーム終了信号（ＥＯＦ、ｅｎｄ  ｏｆ  ｆｒａｍｅ）、フレーム開始信号（ＳＯＦ、ｓｔａｒｔ  ｏｆ  ｆｒａｍｅ）、フラグ、コマンドコード、マスク長（ｍａｓｋ  ｌｅｎｇｔｈ）、マスク値（ｍａｓｋ  ｖａｌｕｅ）等である。また、各コード認識及び判定回路８０６は、送信エラーを識別する巡回冗長検査（ＣＲＣ、ｃｙｃｌｉｃ  ｒｅｄｕｎｄａｎｃｙ  ｃｈｅｃｋ）機能も含む。各コード認識及び判定回路８０６からの結果は、メモリコントローラ８０７に出力される。メモリコントローラは８０７、判定結果に基づいて、マスクＲＯＭ８１１の読み出しを制御する。そして、マスクＲＯＭ８１１から読み出されたデータは、符号化回路８０９にて符号化され、変調回路及び変調用抵抗８０８によって変調を行う。
【０１４２】
なお、データを保持する手段として、マスクＲＯＭ８１１に限らず、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＦＲＡＭ（登録商標）（Ｆｅｒｒｏｅｌｅｃｔｒｉｃ  Ｒａｎｄｏｍ  Ａｃｃｅｓｓ  Ｍｅｍｏｒｙ）、ＰＲＯＭ（Ｐｒｏｇｒａｍｍａｂｌｅ  Ｒｅａｄ  Ｏｎｌｙ  Ｍｅｍｏｒｙ）、ＥＰＲＯＭ（Ｅｌｅｃｔｒｉｃａｌｌｙ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリから選択された１つ又は複数を用いてもよい。
【０１４３】
次に、上記構成を有する論理回路のレイアウトの一例について説明する。
【０１４４】
まず、図９（Ａ）に示すように１つの半導体装置のレイアウトについて説明する。半導体装置は、アンテナとして機能する導電膜１６０が設けられた配線基板１７０と、電源部８２２及びロジック部８２３とを構成する薄膜集積回路８１４とが接着したものである。この薄膜集積回路８１４を形成する領域と、アンテナを形成する領域は、一部重なっている。図９（Ａ）に示す半導体装置の構成では、アンテナを構成する導電膜１６０の幅を１５０μｍ、導電層と導電層の間の幅を１０μｍとし、その巻き数は１５巻きとした。なお上述の通り、アンテナの形状は巻いた形状に制約されず、図６（Ａ）（Ｂ）に示すような形状を有していてもよい。
【０１４５】
次に、電源部８２２とロジック部８２３のレイアウトについて、図９（Ｂ）を用いて説明する。電源部８２２を構成する整流回路８０２と保持容量８０３は同じ領域に設けられる。なお保持容量も、薄膜トランジスタを用いて形成することができる。
【０１４６】
ロジック部８２３を構成する復調回路８０４と、各コード認識及び判定回路８０６は、２カ所に分けて設けることができる。このときマスクＲＯＭ８１１とメモリコントローラ８０７は隣接して設けるとよい。クロックコントローラ８０５と各コード認識及び判定回路８０６は隣接して設けるとよい。復調回路８０４は、クロックコントローラ８０５と各コード認識及び判定回路８０６の間に設けられる。
【０１４７】
また、図９のブロック図には示していないが、ロジック部用の検波容量８１２と、電源部用の検波容量８１３とが設けられる。そして変調回路及び変調用抵抗８０８は、検波容量８１２と検波容量８１３の間に設けることができる。
【０１４８】
マスクＲＯＭ８１１は、製造工程で情報を作り込むものである。ここでは、高電位電源（ＶＤＤとも呼ぶ）に接続する電源線と、低電位電源（ＶＳＳとも呼ぶ）に接続する電源線の２本の電源線を設けて、メモリセルが記憶する情報は、各メモリセルが有するトランジスタが、上記の電源線のどちらに接続しているかにより判断する。このように製造工程で作り込む情報は、不変なものとなる。
【０１４９】
なお、このような論理回路を有する半導体装置が用いる電波の周波帯は、長波帯の〜１３５ｋＨｚ、短波帯の６．７８ＭＨｚ、１３．５６ＭＨｚ、２７．１２５ＭＨｚ、４０．６８ＭＨｚ、５．０ＭＨｚ、マイクロ波帯の２．４５ＧＨｚ、５．８ＧＨｚ、２４．１２５ＧＨｚ等があり、そのいずれでもよい。また、電磁波の伝播は、電磁誘導方式や電波通信方式のどちらの方式でもよい。
【０１５０】
（実施の形態４）
本発明の半導体装置の用途は広範にわたるものであるが、以下には用途の具体例について説明する。本発明の半導体装置２１０は、例えば、紙幣、硬貨、有価証券類、無記名債券類、証書類（運転免許証や住民票等、図１０（Ａ）参照）、包装用容器類（包装紙やボトル等、図１０（Ｂ）参照）、記録媒体（ＤＶＤソフトやビデオテープ等、図１０（Ｃ）参照）、乗物類（自転車等、図１０（Ｄ）参照）、身の回り品（鞄や眼鏡等、図１０（Ｅ）参照）、食品類、衣類、生活用品類、電子機器等の物品に設けて活用することができる。電子機器とは、液晶表示装置、ＥＬ表示装置、テレビジョン装置（単にテレビと呼んだり、テレビ受像機やテレビジョン受像機とも呼んだりする）、携帯電話等を指す。
【０１５１】
本発明の半導体装置２１０は、表面に貼ったり、埋め込んだりして、物品に固定される。例えば、本なら紙に埋め込んだり、有機樹脂からなるパッケージなら当該有機樹脂に埋め込んだりして、各物品に固定される。本発明の半導体装置は、小型・薄型・軽量を実現するため、物品に半導体装置を固定した後も、その物品自体のデザイン性を損なうことがない。また、紙幣、硬貨、有価証券類、無記名債券類、証書類等に本発明の半導体装置を設けることにより、認証機能を設けることができ、この認証機能を活用すれば、偽造を防止することができる。また、包装用容器類、記録媒体、身の回り品、食品類、衣類、生活用品類、電子機器等に本発明の半導体装置を設けることにより、検品システム等のシステムの効率化を図ることができる。
【０１５２】
次に、本発明の半導体装置を活用したシステムの例について説明する。まず、表示部２９４を含む携帯端末の側面にリーダライタ２９５を設けて、物品２９７の側面に半導体装置２９６を設けておく（図１１（Ａ）参照）。また、あらかじめ、半導体装置２９６に物品２９７の原材料や原産地、流通過程の履歴等の情報を記憶させておく。そして、半導体装置２９６をリーダライタ２９５にかざすと同時に、半導体装置２９６が含む情報が表示部２９４に表示されるようにすれば、利便性が優れたシステムを提供することができる。また、別の例として、ベルトコンベアの脇にリーダライタ２９５を設けておく（図１１（Ｂ）参照）。そうすれば、物品２９７の検品を極めて簡単に行うことが可能なシステムを提供することができる。このように、本発明の半導体装置を物品の管理や流通のシステムに活用することで、システムの高機能化を図り、利便性を向上させることができる。
【０１５３】
次に、ＩＣカードとして機能する半導体装置について説明する（図１２（Ａ）参照）。基板６４０上には、薄膜集積回路６４２〜６４５が接着されている。基板６４０上の導電層６４１と、薄膜集積回路６４４の裏面の接続用導電層とは、導電性粒子１５５を含む樹脂１５４により接着されている。薄膜集積回路６４２〜６４５は、中央処理ユニット（ＣＰＵ、Ｃｅｎｔｒａｌ  Ｐｒｏｃｅｓｓｉｎｇ  Ｕｎｉｔ）、メモリ、ネットワーク処理回路、ディスク処理回路、画像処理回路、音声処理回路、電源回路、温度センサ、湿度センサ、赤外線センサ等から選択された１つ又は複数として機能する。上記構成を有する本発明の半導体装置は、アンテナとして機能する導電層６４１を有し、なおかつ複数の薄膜集積回路６４２〜６４５を有するために、高性能な無線チップを提供することができる。従って、暗号処理などの複雑な処理を可能とし、高機能化を実現したＩＣカードを提供することができる。
【０１５４】
なお、図１２（Ａ）に示す構成では、薄膜集積回路６４２〜６４５の周囲にアンテナとして機能する導電層６４１を設けているが、本発明はこの形態に制約されない。アンテナとして機能する導電層６４１と重なるように、薄膜集積回路６４２〜６４５を設けてもよい（図１２（Ｂ）（Ｃ）参照）。そうすると、基板６４０の面積を削減して、小型、薄型、軽量を実現した無線チップを提供することができる。このような小型化を実現した半導体装置は、例えば、薄膜集積回路６４２〜６４５のいずれか１つに温度センサを適用し、人体の皮膚（好ましくは額の皮膚）上に貼り付ければ、検温を行うことができる。
【０１５５】
本発明の半導体装置が含む薄膜集積回路は小型、薄型、軽量を実現しており、上記装置の各々に適用することによって、さらなる高機能化と高付加価値化を実現することができる。
【図面の簡単な説明】
【０１５６】
【図１】本発明の半導体装置の作製工程を示す図である。
【図２】本発明の半導体装置の作製工程を示す図である。
【図３】本発明の半導体装置の作製工程を示す図である。
【図４】本発明の半導体装置の作製工程を示す図である。
【図５】本発明の半導体装置の封止加工断面図である。
【図６】本発明の半導体装置に実装するアンテナを示した図である。
【図７】本発明の半導体装置に適用する薄膜トランジスタの構造を示した図である。
【図８】本発明の半導体装置の回路構成を示した図である。
【図９】本発明の半導体装置の構成を示した図である。
【図１０】本発明の半導体装置を適用した商品を示した図である。
【図１１】本発明の半導体装置を適用した商品形態を示した図である。
【図１２】本発明の半導体装置を適用したカードを示した図である。
【図１３】本発明の半導体装置の作製工程を示す上面図である。
【図１】
2006173596.tif 000002
【図２】
2006173596.tif 000003
【図３】
2006173596.tif 000004
【図４】
2006173596.tif 000005
【図５】
2006173596.tif 000006
【図６】
2006173596.tif 000007
【図７】
2006173596.tif 000008
【図８】
2006173596.tif 000009
【図９】
2006173596.tif 000010
【図１０】
2006173596.tif 000011
【図１１】
2006173596.tif 000012
【図１２】
2006173596.tif 000013
【図１３】
2006173596.tif 000014